(57)【特許請求の範囲】
【請求項１】
鋼板の少なくとも片面に形成された黒色化Ｚｎ−Ｎｉ合金めっき層と、
該めっき層の上に形成されたクロムを含有しない化成皮膜と、
該化成皮膜上に、水酸基価が１０以上で、かつ、ガラス転移温度（Ｔｇ）が４０℃以上のポリエステル樹脂、および３官能のイミノ型メラミンにより形成された、膜厚が０．５μｍ〜５μｍの単一有機皮膜とを具えることを特徴とする黒色塗装鋼板。
【請求項２】
前記有機皮膜の表面に対し、エタノールラビング試験を１ｋｇの荷重で２０回行った後のＬ値の変動幅ΔＬが１．５以下であることを特徴とする請求項１に記載の黒色塗装鋼板。
【請求項３】
請求項１または２に記載の黒色塗装鋼板を用い、該黒色塗装鋼板の前記有機皮膜を具える面が凸表面になるようにプレス加工を施して形成してなる加工品。
【請求項４】
請求項１または２に記載の黒色塗装鋼板を用い、該黒色塗装鋼板の前記有機皮膜を具える面が外部に露出する凸表面になるようにプレス加工を施して形成してなる薄型テレビ用パネル。
【発明の詳細な説明】
【技術分野】
【０００１】
本発明は、黒色塗装鋼板、加工品および薄型テレビ用パネルに関するものであり、特に、良好な曲げ加工性と耐プレス疵性とを両立させた黒色塗装鋼板に関するものである。本発明の黒色塗装鋼板は、例えば、液晶テレビやプラズマテレビのような薄型テレビ用パネルに代表されるＡＶ機器などの素材として使用するのに適する。
【背景技術】
【０００２】
塗装鋼板は、例えば、テレビ用パネル等に成形される際に、プレス加工や曲げ加工が行われるのが一般的であり、曲げ加工性および耐プレス疵性が要求されている。通常、プレコート鋼板（塗装鋼板）では、外面側の下塗り塗膜に主として変性ポリエステル樹脂やエポキシ樹脂を使用することで、下地鋼板との密着性、耐食性などを確保し、また、外面側の上塗り塗膜にポリエステル系、アクリル系塗膜などを使用することで、主として耐汚染性、意匠性、耐疵付き性、ならびに耐エタノール性、耐塩酸性または耐アルカリ性であるバリア性などを付与する２コート鋼板さらには下塗り塗膜と上塗り塗膜の間に中塗り塗膜を形成した３コート鋼板が一般的である。
【０００３】
また、従来の２コート塗装鋼板は、特許文献１に開示されているように、下塗り塗膜の膜厚が５μｍ程度、上塗り塗膜の膜厚が１５μｍ程度、これら塗膜の総膜厚が２０μｍ程度であるのが一般的である。しかしながら、かかる塗膜の総膜厚だと、塗装や焼付のための時間が長くかかり、また、塗膜が厚いほど製造コストの点で不利となるため、塗装作業の合理化や省資源化の観点から、塗膜の薄膜化が望まれている。
【０００４】
【特許文献１】特開平４−２１５８７３号公報
【０００５】
特許文献２には、黒色化処理層を形成したＺｎ−Ｎｉ合金めっき鋼板に、加熱処理を施すことにより黒色化処理層の耐食性を向上させて、黒色化処理層の上に形成する被覆層の薄膜化を可能にすることによって、電磁波シールド性と耐食性の両者を兼備させた黒色鋼板の製造方法が開示されている。
【０００６】
【特許文献２】特開２００６−２９１２５６号公報
【０００７】
しかしながら、特許文献２に記載された黒色鋼板は、曲げ加工性および耐プレス疵性については何ら考慮されていない。
【発明の開示】
【発明が解決しようとする課題】
【０００８】
本発明の目的は、単一有機皮膜の適正化を図ることにより、前記有機皮膜の膜厚が０．５〜５μｍと薄い場合であっても、総膜厚が２０μｍ程度ある従来の２コート塗装鋼板と同等レベルの良好な曲げ加工性および耐プレス疵性を具える黒色塗装鋼板、加工品および薄型テレビ用パネルを提供することにある。
【課題を解決するための手段】
【０００９】
上記目的を達成するため、本発明の要旨構成は以下の通りである。
（１）鋼板の少なくとも片面に形成された黒色化Ｚｎ−Ｎｉ合金めっき層と、該めっき層の上に形成されたクロムを含有しない化成皮膜と、該化成皮膜上に、水酸基価が１０以上で、かつ、ガラス転移温度（Ｔｇ）が４０℃以上のポリエステル樹脂、および３官能のイミノ型メラミンにより形成された、膜厚が０．５μｍ〜５μｍの単一有機皮膜とを具えることを特徴とする黒色塗装鋼板。
【００１０】
（２）前記有機皮膜の表面に対し、エタノールラビング試験を１ｋｇの荷重で２０回行った後のＬ値の変動幅ΔＬが１．５以下であることを特徴とする上記（１）に記載の黒色塗装鋼板。
【００１１】
（３）上記（１）または（２）に記載の黒色塗装鋼板を用い、該黒色塗装鋼板の前記有機皮膜を具える面が凸表面になるようにプレス加工を施して形成してなる加工品。
【００１２】
（４）上記（１）または（２）に記載の黒色塗装鋼板を用い、該黒色塗装鋼板の前記有機皮膜を具える面が外部に露出する凸表面になるようにプレス加工を施して形成してなる薄型テレビ用パネル。
【発明の効果】
【００１３】
本発明によれば、単一有機皮膜の適正化を図ることにより、膜厚が０．５〜５μｍと薄い場合であっても、総膜厚が２０μｍ程度ある従来の２コート塗装鋼板と同等レベルの良好な曲げ加工性および耐プレス疵性を具える黒色塗装鋼板、加工品および薄型テレビ用パネルを提供することができる。
【発明を実施するための最良の形態】
【００１４】
以下、本発明を具体的に説明する。
本発明の黒色塗装鋼板１は、図１に示すように、少なくとも片面に形成された黒色化Ｚｎ−Ｎｉ合金めっき層３と、該めっき層の上に形成されたクロムを含有しない化成皮膜４と、該化成皮膜上に、水酸基価が１０以上で、かつ、ガラス転移温度（Ｔｇ）が４０℃以上のポリエステル樹脂と、イミノ型メラミンにより形成された、膜厚が０．５〜５μｍの単一有機皮膜５とを具える。
【００１５】
（黒色化Ｚｎ−Ｎｉ系合金めっき層）
本発明の塗装鋼板の下地鋼板となる黒色化Ｚｎ−Ｎｉ合金めっき層３は、従来の方法で形成された黒色化Ｚｎ−Ｎｉ合金めっき層とすることができる。また、前記めっき層３は、その表層部分に、Ｚｎ−Ｎｉ合金めっき層を、例えば、陽極電解処理、陰極電解処理、交番電解処理、陽極酸化処理などにより黒色化処理を施して形成された黒色化層が形成されている。
【００１６】
（化成皮膜）
前記黒色化処理されためっき層の上に形成された化成皮膜４は、環境保護の観点から、クロムを含有しないものとする。前記化成皮膜４は、主としてめっき層と有機皮膜との密着性向上のために形成される。密着性を向上するものであればどのようなものでも支障はないが、密着性だけでなく耐食性を向上できるものが好ましい。前記化成皮膜としては、例えば、Ｚｎ化合物、りん酸塩、シリカ、ウレタン樹脂からなる化成皮膜などが挙げられる。
【００１７】
（単一有機皮膜）
前記化成皮膜上の単一有機皮膜５は、水酸基価が１０以上で、かつ、ガラス転移温度（Ｔｇ）が４０℃以上のポリエステル樹脂と、イミノ型メラミンにより形成されたもの、つまり前記ポリエステル樹脂がイミノ型メラミンにより架橋された有機皮膜とする。
【００１８】
前記ポリエステル系樹脂のガラス転移温度Ｔｇが４０℃未満では、皮膜の強靭性が低下し、充分なプレス加工性が得られず、また、皮膜硬度、耐プレス疵付き性などの特性も低下するためである。
また、前記ポリエステル系樹脂の水酸基価が１０ＫＯＨｍｇ／ｇ未満では、架橋反応が不充分となるために充分な皮膜硬度が得られなくなり、耐プレス疵性が劣るためである。
【００１９】
前記化成皮膜上に形成される単一有機皮膜５は、有機溶剤による溶解、変色を低減することを目的としてポリエステル樹脂が十分に架橋している皮膜とするため、架橋剤としてイミノ型メラミンにより形成した皮膜とする。イミノ型メラミンとしては、３官能のイミノ型メラミンであるのが好ましい。なお、３官能のイミノ型メラミンは、メラミンとホルムアルデヒドとを縮重合して得られるトリメチロールメラミンの３つのメチロール基をメタノール、エタノール、ブタノールなどの低級アルコールでエーテル化したものである。必要に応じこれを数分子縮合したものを用いてもよい。
【００２０】
また、前記単一有機皮膜５は、着色顔料であるカーボンブラック、光沢調整剤、樹脂粒子および潤滑剤等をさらに含有してもよい。
前記カーボンブラックは、素地隠蔽性確保の観点から、添加量が決定され、塗膜中での分散度や膜厚によって素地隠蔽性は変動するが、皮膜中に１〜１２質量％添加するのが好ましい。
【００２１】
前記単一有機皮膜５の膜厚は、０．５〜５μｍとする。前記単一有機皮膜の膜厚が０．５μｍ未満だと、素地色および素地疵の隠蔽性が不十分となり、加えて、耐食性の点でも好ましくないからである。また、前記有機皮膜５の膜厚が５μｍを超えると、曲げ加工部の皮膜変形による応力のため、曲げ加工部頂部の皮膜に剥離が発生するからである。なお、前記有機皮膜５の膜厚は、断面を光学顕微鏡または電子顕微鏡を用い、１視野につき任意の３箇所の膜厚を測定し、少なくとも５視野で、合計１５箇所以上で測定した膜厚の平均値とする。
【００２２】
前記有機皮膜５の表面に対し、エタノールラビング試験を１ｋｇの荷重で２０回行った後のＬ値の変動幅ΔＬは１．５以下である。エタノールラビング試験とは、ガーゼにエタノール５ｍｌをしみ込ませた状態で、一定荷重をかけながら往復摺動し、皮膜の耐溶剤性を測定する試験である。Ｌ値とは明度である。
【００２３】
上述の黒色塗装鋼板１は、前記皮膜面が凸表面になるように、プレス加工や曲げ加工が施されるテレビ用パネル等の用途で使用される部材に好適である。例えばテレビ用パネルに使用すると、優れた曲げ加工性および耐プレス疵性が発現される。
【実施例】
【００２４】
次に、本発明に従う黒色塗装鋼板を試作し、性能を評価したので、以下で説明する。
（実施例１）
実施例１は、鋼板の片面に形成された、陽極酸化を行うことによって形成した表１に示す組成の黒色化Ｚｎ−Ｎｉ合金めっき層と、このめっき層の上に化成処理液を塗布し、加熱９秒後に到達板温が１００℃となるように加熱して形成されたクロムを含有しない表２に示す組成の化成皮膜と、この化成皮膜上に、表３に示す数平均分子量３００００、ガラス転移温度６０℃、水酸基価が１５ＫＯＨｍｇ／ｇのポリエステル樹脂および３官能のイミノ型メラミンを含有する有機皮膜塗料を塗布し加熱４０秒後に到達板温が１９０℃となるように加熱して形成された、膜厚が４μｍの単一有機皮膜とを具える黒色塗装鋼板である。
【００２５】
（実施例２）
実施例２は、ポリエステル樹脂の水酸基価を１０としたこと以外は、実施例１と同じ黒色塗装鋼板である。
【００２６】
（実施例３）
実施例３は、ポリエステル樹脂の水酸基価を２０としたこと以外は、実施例１と同じ黒色塗装鋼板である。
【００２７】
（実施例４）
実施例４は、単一有機皮膜の膜厚を０．５μｍとしたこと以外は、実施例１と同じ黒色塗装鋼板である。
【００２８】
（実施例５）
実施例５は、単一有機皮膜の膜厚を５μｍとしたこと以外は、実施例１と同じ黒色塗装鋼板である。
【００２９】
（実施例６）
実施例６は、ポリエステル樹脂のガラス転移温度Ｔｇを４０℃としたこと以外は、実施例１と同じ黒色塗装鋼板である。
【００３０】
（実施例７）
実施例７は、ポリエステル樹脂のガラス転移温度Ｔｇを７０℃としたこと以外は、実施例１と同じ黒色塗装鋼板である。
【００３１】
【表１】
0005194786.tif 000002
【００３２】
【表２】
0005194786.tif 000003
【００３３】
【表３】
0005194786.tif 000004
【００３４】
（比較例１）
比較例１は、ポリエステル樹脂の水酸基価を８としたこと以外は、実施例１と同じ黒色塗装鋼板である。
【００３５】
（比較例２）
比較例２は、単一有機皮膜の膜厚を０．３μｍとしたこと以外は、実施例１と同じ黒色塗装鋼板である。
【００３６】
（比較例３）
比較例３は、単一有機皮膜の膜厚を８μｍとしたこと以外は、実施例１と同じ黒色塗装鋼板である。
【００３７】
（比較例４）
比較例４は、ポリエステル樹脂のガラス転移温度Ｔｇを３０℃としたこと以外は、実施例１と同じ黒色塗装鋼板である。
【００３８】
（比較例５）
比較例５は、３官能のイミノ型メラミンの代わりに２官能のイミノ型ベンゾグアナミンを用いたこと以外は、実施例１と同じ黒色塗装鋼板である。
【００３９】
（比較例６）
比較例６は、３官能のイミノ型メラミンの代わりに６官能のメラミン系フルアルキルを用いたこと以外は、実施例１と同じ黒色塗装鋼板である。
【００４０】
（従来例１）
従来例１は、図２に示すように、鋼板１２の片面に形成された付着量２０ｇ／ｍ２の電気亜鉛めっき層１３と、このめっき層の上に化成処理液を塗布し、加熱９秒後に到達板温が１００℃となるように加熱して形成されたクロムを含有しない表２に示す化成皮膜１４と、この化成皮膜上に、数平均分子量１５０００、ガラス転移温度５０℃、水酸基価が１５ＫＯＨｍｇ／ｇおよび６官能のヘキサメトキシメチル化メラミン、防錆顔料等を含有する下塗り塗料を塗布し、加熱３０秒後に到達板温が１７０℃となる様に形成された膜厚が５μｍの下塗り塗膜と、この下塗り塗膜上に、数平均分子量１５０００、ガラス転移温度３５℃、水酸基価が８ＫＯＨｍｇ／ｇのポリエステル樹脂および３官能のイミノ型メラミンを含有する上塗り塗料を塗布し、加熱４０秒後に１９０℃となる様に加熱して形成された膜厚が１５μｍの上塗り塗膜とを具える、総膜厚が２０μｍの従来の塗装鋼板である。
【００４１】
（従来例２）
従来例２は、下塗り塗料を加熱３０秒後に２１０℃となるように加熱して下塗り塗膜を形成し、上塗り塗料を加熱４０秒後に２３０℃となるように加熱して上塗り塗膜を形成したこと以外は従来例１と同じ塗装鋼板である。
【００４２】
＜曲げ加工性＞
前記曲げ加工性は、前記塗装鋼板１を、縦６０ｍｍ、横３０ｍｍの大きさに切り出した試験片に、前記塗装鋼板を室温で、曲げ加工（ＪＩＳ  Ｚ２２４８−１９９６に準拠した０Ｔ曲げ）を施し、この曲げ加工部の頂部における皮膜の被覆度をＥＲＶ法にて評価するものである。ここで、ＥＲＶ法により得られるＥＲＶ（エナメルレイティング値）の測定は図３に示すように、曲げ加工部頂部を１０ｍｍ×１０ｍｍが露出する枠のシールテープにより端面をシールし、電解液との接触面積を一定にした状態とし、温度２０〜２５℃とし、１質量％の食塩水を電解液とし、エナメルレーターで測定した値である。なお、本発明では、曲げ加工部の平面部に金属露出部を形成して陽極とし、陰極をＣ電極とする電解液中で、６Ｖの直流電圧を４秒間印加した後の電流値とする。このＥＲＶ測定によれば、電流が多く流れるほど絶縁体である有機皮膜に欠陥が存在し、めっき層の金属が露出していることを示している。
【００４３】
ここで、ＥＲＶが５ｍＡ以上であると目視で有機皮膜の割れが確認され密着曲げ加工すると外観を損ね曲げ加工性が劣ると判断される。曲げ加工性の評価は以下の基準にしたがって行った。
◎：ＥＲＶ  ２ｍＡ未満
○：ＥＲＶ  ２ｍＡ以上５ｍＡ未満
×：ＥＲＶ  ５ｍＡ以上
【００４４】
＜耐プレス疵性＞
上記各塗装鋼板を、ブランク径６７ｍｍφ、ポンチ径３３ｍｍφ、成型速度３００ｍｍ／ｓ、壁面温度８０℃で、円筒カップ成型した後の、側壁部の塗膜の損傷を目視により評価した。評価は以下の基準に従って行った。
◎：損傷は発生せず
○：若干の損傷が認められた
×：損傷が多数発生した
【００４５】
＜耐磨耗性＞
上記各塗装鋼板の有機皮膜の表面に対し、エタノールラビング試験を１ｋｇの荷重で２０回行った後のＬ値の変動幅ΔＬを評価した。評価は以下の基準に従って行った。
◎：ΔＬが１．５以下
○：ΔＬが１．５超え２．５以下
×：ΔＬが２．５超え
【００４６】
＜耐食性＞
上記各塗装鋼板に、５％の塩水を３５℃で８時間噴霧した後、１６時間休止する工程を１サイクルとし、これを３サイクル行った後の、塗膜表面外観の変化を評価した。評価は以下の基準に従って行った。
◎：塗膜表面に変化なし
○：塗膜表面に面積で１０％未満の白錆発生がある
×：塗膜表面に多数の１０％超の白錆発生がある
【００４７】
表４に、評価結果を示す。
【表４】
0005194786.tif 000005
【００４８】
表４より、実施例１〜７は、膜厚が０．５〜５μｍと薄い場合であっても、総膜厚が２０μｍ程度ある従来例２の２コート塗装鋼板と同等レベルの良好な曲げ加工性および耐プレス疵性を具えていることがわかる。
【００４９】
また、従来例の２コート塗装鋼板の場合、上塗り塗膜の焼付温度が低い従来例１は、上塗り塗膜の焼付温度が高い従来例２に比べて、性能が劣るのに対して、実施例１〜７は、有機皮膜が単一であるにもかかわらず、従来例２の上塗り塗膜よりも焼付温度が低くても、従来例２の２コート塗装鋼板と同等レベルの良好な曲げ加工性および耐プレス疵性を具えていることがわかる。
【００５０】
さらに、本発明の範囲外である比較例１〜６は、曲げ加工性および耐プレス疵付き性が劣っていた。
【産業上の利用可能性】
【００５１】
本発明によれば、単一有機皮膜の適正化を図ることにより、膜厚が０．５〜５μｍと薄い場合であっても、曲げ加工性と耐プレス疵性とを両立させた黒色塗装鋼板、加工品および薄型テレビ用パネルを提供が可能になった。
【図面の簡単な説明】
【００５２】
【図１】本発明の黒色塗装鋼板を示す。
【図２】従来の２コート塗装鋼板を示す。
【図３】ＥＲＶ法を説明するための模式図を示す。
【符号の説明】
【００５３】
１    黒色塗装鋼板
２    鋼板
３    黒色化Ｚｎ−Ｎｉ系めっき層
４    化成皮膜
５    単一有機皮膜
１０  従来の塗装鋼板
１２  鋼板
１３  電気亜鉛めっき層
１４  化成皮膜
１５  下塗り塗膜
１６  上塗り塗膜
【図１】
0005194786.tif 000006
【図２】
0005194786.tif 000007
【図３】
0005194786.tif 000008